(57)【要約】【課題】種々の基材に対して優れた接着性を示すとともに、特に押出ラミネート時のドローダウン性を改良できるような、接着用変性ポリオレフィン組成物を提供することを目的としている。【解決手段】（Ａ）低結晶性もしくは非晶性エチレン・α−オレフィン共重合体…５〜３０重量％、（Ｂ）粘着付与剤…１〜２０重量％、（Ｃ）不飽和カルボン酸またはその誘導体でグラフト変性された変性ポリエチレン…１〜２０重量％、（Ｄ）高圧法低密度ポリエチレン…１〜２５重量％、（Ｅ）直鎖状低密度ポリエチレン…５〜９２重量％からなることを特徴とする接着用変性ポリオレフィン組成物。【特許請求の範囲】
【請求項１】
（Ａ）メルトフローレート：０．１〜１５ｇ／１０分、
密度：０．８５０〜０．９００ｇ／ｃｍ３、
エチレン含有量：３０〜９５モル％、
Ｘ線による結晶化度：４０％以下、
であるエチレン・α−オレフィンランダム共重合体…５〜３０重量％、
（Ｂ）粘着付与剤…１〜２０重量％、
（Ｃ）グラフト量：０．０１〜１０重量％、
密度：０．８５０〜０．９８０ｇ／ｃｍ３、
である不飽和カルボン酸またはその誘導体でグラフト変性された変性ポリエチレン…１〜２０重量％、
（Ｄ）メルトフローレート：０．１〜５０ｇ／１０分、
密度：０．９０５〜０．９４０ｇ／ｃｍ３、
である高圧法低密度ポリエチレン…１〜２５重量％、
（Ｅ）メルトフローレート：１〜５０ｇ／１０分、
密度：０．９００〜０．９４０ｇ／ｃｍ３
である直鎖状低密度ポリエチレン…５〜９２重量％
からなることを特徴とする接着用変性ポリオレフィン組成物。
【発明の詳細な説明】
【０００１】
【発明の属する技術分野】
本発明は、接着用変性ポリオレフィン組成物に関し、さらに詳しくは、特に押出ラミネート時に高速で加工可能な接着用変性ポリオレフィン組成物に関する。
【０００２】
【従来の技術】
包装資材用フィルムはガスバリヤー性、水蒸気バリヤー性、耐油性を付与するために、エチレン酢酸ビニル共重合体鹸化物（ＥＶＯＨ）、ポリアミド（Ｎｙ）、ポリエステル（ＰＥＴ）、ポリプロピレン（ＰＰ）などの樹脂から成る多層フィルムが使用されている。多層化の方法としては、共押出成形が一般的であるが、包装用フィルムとしてよりバリヤー性が優れ、腰のある２軸あるいは１軸延伸フィルム、または遮光性、高度のバリヤー性が要求される用途にはアルミニウム箔（Ａｌ箔）あるいは、Ａｌ蒸着フィルムが使用されることがある。
こうした２軸あるいは１軸延伸フィルム、Ａｌ箔、Ａｌ蒸着フィルムを多層フィルムの中に加える場合は予め成型されたフィルムもしくは箔をドライラミ接着剤により貼りあわせることが一般的に行なわれている。しかしながらドライラミ接着では、残留溶剤の毒性、工程の煩雑化などの問題点がある。こうした問題点を避ける方法として、押出ラミあるいはサンドラミによる多層化が行なわれているが、基材フィルムと強固な接着力を得るためにはアンカー剤などの処理が必要であった。
【０００３】
本出願人は、特許文献１において、（Ａ）エチレン・α−オレフィンランダム共重合体、（Ｂ）粘着付与剤、（Ｃ）不飽和カルボン酸またはその誘導体でグラフト変性された変性ポリエチレン、（Ｄ）高圧法低密度ポリエチレンとからなる接着用変性ポリオレフィン組成物を提案した。
【０００４】
【特許文献１】
特公平７−５３８１２号公報
【０００５】
この接着用変性ポリオレフィン組成物はまた種々の基材の上に押出ラミネートを施す場合の接着用樹脂として、有効なことが分かったが、押出ラミネート法によって種々の基材を積層する際に、基材の引取速度が高速になると溶融樹脂が切れる、いわゆるドローダウン性が低いという問題点があることが、本発明者によって見出された。
【０００６】
【発明が解決しようとする課題】
本発明は、上記のような従来技術に伴う問題点を解決しようとするものであって、種々の基材に対して優れた接着性を示すとともに、特に押出ラミネート時のドローダウン性を改良できるような、接着用変性ポリオレフィン組成物を提供することを目的としている。
【０００７】
【課題を解決するための手段】
本発明に係る接着用変性ポリオレフィン組成物は、
（Ａ）メルトフローレート：０．１〜１５ｇ／１０分、
密度：０．８５０〜０．９００ｇ／ｃｍ３、
エチレン含有量：３０〜９５モル％Ｘ線による結晶化度：４０％以下、
であるエチレン・α−オレフィンランダム共重合体…５〜３０重量％、
（Ｂ）粘着付与剤…１〜２０重量％、
（Ｃ）グラフト量：０．０１〜１０重量％、
密度：０．８５０〜０．９８０  ｇ／ｃｍ３、
である不飽和カルボン酸またはその誘導体でグラフト変性された変性ポリエチレン…１〜２０重量％、
（Ｄ）メルトフローレート：０．１〜５０ｇ／１０分、密度：０．９０５〜０．９４０  ｇ／ｃｍ３である高圧法低密度ポリエチレン…１〜２５重量％、
（Ｅ）メルトフローレート：１〜５０ｇ／１０分、密度：０．９００〜０．９４０  ｇ／ｃｍ３である直鎖状低密度ポリエチレン…５〜９２重量％からなることを特徴としている。
（（Ａ）、（Ｂ）、（Ｃ）、（Ｄ）、（Ｅ）の合計を１００重量％とする。）
【０００８】
本発明に係る接着用変性ポリオレフィン組成物は、（Ａ）エチレン・α−オレフィンランダム共重合体、（Ｂ）粘着付与剤、（Ｃ）不飽和カルボン酸またはその誘導体でグラフト変性された変性ポリエチレン、（Ｄ）高圧法低密度ポリエチレンに加えて、（Ｅ）特定の直鎖状ポリエチレンを含んでいるので、種々の基材に対して優れた接着性を示すとともに、特に押出ラミネート時のドローダウン性を改良することができる。
【０００９】
【発明の具体的説明】
以下本発明に係る接着用変性ポリオレフィン組成物を構成する各成分について、具体的に説明する。
（Ａ）エチレン・α−オレフィンランダム共重合体
本発明で用いられるエチレン・α−オレフィンランダム共重合体は、メルトフローレート（ＭＦＲ２：  ＡＳＴＭ  Ｄ  １２３８、Ｅ）が０．１〜１５ｇ／１０分、好ましくは０．２〜１０ｇ／１０分であり、密度が０．８５０〜０．９００ｇ／ｃｍ３、好ましくは０．８５５〜０．８９５ｇ／ｃｍ３であり、エチレン含有量が３０〜９５モル％、好ましくは４０〜９５モル％であり、Ｘ線による結晶化度が４０％以下、好ましくは３０％以下である。
メルトフローレートが上記範囲以内であると、成形性がよく、接着強度が高いため好ましい。また、密度が、０．９００ｇ／ｃｍ３以下であると、ＥＶＯＨなどの基材との接着強度が高いので好ましい。さらにＸ線による結晶化度が４０％以下であると、ＥＶＯＨなどの基材との接着強度が高いので好ましい。
【００１０】
本発明のエチレン・α−オレフィンランダム共重合体（Ａ）を構成するα−オレフィンとしては、通常炭素数３〜２０のα−オレフィン、具体的にはたとえばプロピレン、１−ブテン、１−ヘキセン、４−メチル−１−ペンテン、１−オクテン、１−デセン、１−テトラデセン、１−オクタデセンなどが用いられ、それぞれ単独あるいは二種以上の混合して用いられる。
本発明のエチレン・α−オレフィンランダム共重合体（Ａ）は、前述のように、低結晶性もしくは非晶性のポリオレフィンであり、低結晶性の共重合体はその融点（ＡＳＴＭ  Ｄ  ３４１８）が通常１００℃以下である。
このようなエチレン・α−オレフィンランダム共重合体は、本発明に係る接着用組成物中に、５〜３０重量％好ましくは１０〜２０重量％の量で用いられる。
ランダム共重合体の量がこの範囲であると、基材の接着性、成形性が良好であり、好ましい。
【００１１】
（Ｂ）粘着付与剤
本発明で用いられる粘着付与剤は固体の非晶性ポリマーであり、通常粘着付与樹脂として粘着テープ、塗料、およびホットメルト接着剤用分野に用いられており、重合されるモノマー源の違いにより次の様な樹脂を列挙することができる。たとえば、石油、ナフサなどの分解によって得られるＣ４留分、Ｃ５留分、これらの混合物あるいはこれらの任意の留分、たとえばＣ５留分中のイソプレンおよび１，３−ペンタジエンなどを主原料とする脂肪族系炭化水素樹脂、石油、ナフサなどの分解によって得られるＣ９留分中のスチレン誘導体およびインデン類を主原料とする芳香族系炭化水素樹脂、Ｃ４・Ｃ５留分の任意の留分とＣ９留分を共重合した脂肪族・芳香族共重合炭化水素樹脂、芳香族系炭化水素樹脂を水素添加した脂環族系炭化水素樹脂、脂肪族、脂環族および芳香族を含む構造をもつ合成テルペン系炭化水素樹脂、テレピン油中のα，β−ピネンを原料とするテルペン系炭化水素樹脂、コールタール系ナフサ中のインデンおよびスチレン類を原料とするクマロンインデン系炭化水素樹脂、低分子量スチレン系樹脂およびロジン系炭化水素樹脂などである。
【００１２】
これらの粘着付与剤（Ｂ）の中でも脂肪族系炭化水素樹脂および芳香族系炭化水素樹脂を水素添加した脂環族系炭化水素樹脂が、エチレン・α−オレフィンランダム共重合体などの分散性が良いので好ましく、更には軟化点（環球法）が７０〜１５０℃、好ましくは８０〜１４０℃および芳香族核への水素添加率が８０％以上、好ましくは８５％以上の脂環族系炭化水素が特に好ましい。
【００１３】
このような粘着付与剤は、本発明に係る接着用組成物中に１〜２０重量％好ましくは５〜１５重量％の量で用いられる。この粘着付与剤の量が１重量％以上であると、ＥＶＯＨなどの基材に対する接着性が良好であり、２０重量％以下であると流動性が高くなりすぎず、成形性が良好である。
【００１４】
（Ｃ）変性ポリエチレン
本発明で用いられる変性ポリエチレンは不飽和カルボン酸またはその誘導体のグラフト量が０．０１〜１０重量％、好ましくは０．１〜５重量％であり、密度が０．８５０〜０．９８０ｇ／ｃｍ３、好ましくは０．８７０〜０．９７０ｇ／ｃｍ３である、グラフト変性ポリエチレンである。不飽和カルボン酸などのグラフト量が０．０１重量％以上であると、特にＥＶＯＨなどの基材との接着性が良く、１０重量％以下であると、架橋による分散性の低下がないため、やはりＥＶＯＨなどの基材と接着性が良好となる。
密度が０．８５０ｇ／ｃｍ３以上であると、製品ペレットがブロッキングしにくいので好ましい。
【００１５】
本発明に用いる変性ポリエチレン（Ｃ）のベースとなるポリエチレンとしては、通常メルトフローレート（ＭＦＲ２）が０．０１〜１００ｇ／１０分であり、密度が０．８５０〜０．９８０ｇ／ｃｍ３のエチレンの単独重合体あるいはエチレンと少量の他の１種以上のα−オレフィン、具体的にはたとえばプロピレン、１−ブテン、４−メチル−１−ペンテン、１−ヘキセン、１−オクテン、１−デセンなどとの共重合体が用いられる。
【００１６】
前記ポリエチレンにグラフトする不飽和カルボン酸またはその誘導体としては、アクリル酸、マレイン酸、フマール酸、テトラヒドロフタル酸、イタコン酸、シトラコン酸、クロトン酸、イソクロトン酸、ナジック酸（商品名）（エンドシス−ビシクロ［２，２，１］ヘプト−５−エン−２，３−ジカルボン酸）などの不飽和カルボン酸、またはこれらの誘導体、たとえば酸ハライド、アミド、イミド、無水物、エステルなどが挙げられ、具体的には、塩化マレニル、マレイミド、無水マレイン酸、無水シトラコン酸、マレイン酸モノメチル、マレイン酸ジメチル、グリシジルマレエートなどが例示される。これらの中では、不飽和ジカルボン酸またはその酸無水物が好適であり、とくにマレイン酸、ナジック酸またはこれらの酸無水物が好適である。
【００１７】
該不飽和カルボン酸またはその誘導体から選ばれるグラフトモノマーを前記ポリエチレンにグラフト共重合して変性物を製造するには、従来公知の種々の方法を採用することができる。たとえば、ポリエチレンを溶融させグラフトモノマーを添加してグラフト共重合させる方法あるいは溶媒に溶解させグラフトモノマーを添加してグラフト共重合させる方法がある。いずれの場合にも、前記グラフトモノマーを効率よくグラフト共重合させるためには、ラジカル開始剤の存在下に反応を実施することが好ましい。グラフト反応は、通常６０〜３５０℃の温度で行われる。ラジカル開始剤の使用割合は、ポリエチレン１００重量部に対して通常０．００１〜１重量部の範囲である。
【００１８】
ラジカル開始剤としては、有機ペルオキシド、有機ペルエステル、たとえばベンゾイルペルオキシド、ジクロルベンゾイルペルオキシド、ジクミルペルオキシド、ジ−ｔｅｒｔ−ブチルペルオキシド、２，５−ジメチル−２，５−ジ（ペルオキシドベンゾエート）ヘキシン−３、１，４−ビス（ｔｅｒｔ−ブチルペルオキシイソプロピル）ベンゼン、ラウロイルペルオキシド、ｔｅｒｔ−ブチルペルアセテート、２，５−ジメチル−２，５−ジ（ｔｅｒｔ−ブチルペルオキシ）ヘキシン−３、２，５−ジメチル−２，５−ジ（ｔｅｒｔ−ブチルペルオキシ）ヘキサン、ｔｅｒｔ−ブチルペルベンゾエート、ｔｅｒｔ−ブチルペルフェニルアセテート、ｔｅｒｔ−ブチルペルイソブチレート、ｔｅｒｔ−ブチルペル−ｓｅｃ−オクトエート、ｔｅｒｔ−ブチルペルピバレート、クミルペルピバレートおよびｔｅｒｔ−ブチルペルジエチルアセテート、その他アゾ化合物、たとえばアゾビスイソブチロニトリル、ジメチルアゾイソブチレートが用いられる。これらのうちではジクミルペルオキシド、ジ−ｔｅｒｔ−ブチルペルオキシド、２，５−ジメチル−２，５−ジ（ｔｅｒｔ−ブチルペルオキシ）ヘキシン−３、２，５−ジメチル−２，５−ジ（ｔｅｒｔ−ブチルペルオキシ）ヘキサン、１，４−ビス（ｔｅｒｔ−ブチルペルオキシイソプロピル）ベンゼンなどのジアルキルペルオキシドが好ましい。
【００１９】
本発明に用いる変性ポリエチレン（Ｃ）は、前記ポリエチレンにより一部が希釈されていてもよいが、その場合は不飽和カルボン酸などのグラフト量は全体で前記範囲内である必要がある。
このような変性ポリエチレンは、本発明に係る接着用組成物中に、１〜２０重量％の量で用いられる。変性ポリエチレンの量がこの範囲内であるとＥＶＯＨなどの基材に対する接着性が良好であるため好ましい。
【００２０】
（Ｄ）高圧法低密度ポリエチレン
本発明で用いられる高圧法低密度ポリエチレンは、メルトフローレートＭＦＲ２が０．１〜５０ｇ／１０分、好ましくは１〜２０ｇ／１０分であり、密度が０．９０５〜０．９４０ｇ／ｃｍ３好ましくは０．９１０〜０．９３５ｇ／ｃｍ３である。ＭＦＲ２が５０ｇ／１０分以下のものは、ネックインの改良効果が大きく、一方ＭＦＲ２が０．１ｇ／１０以上のものは、成形性が良好であり好ましい。
上記のような高圧法低密度ポリエチレンを、本発明に係る接着用変性ポリオレフィン組成物中に含有させることによって、この組成物をラミネート時に用いた際に、ネックイン現象を著しく低減させることができるようになる。
このような高圧法低密度ポリエチレンは、本発明に係る接着用組成物中に、１〜２５重量％好ましくは５〜２０重量％の量で用いられる。高圧法低密度ポリエチレンの量が１重量以上では、ラミネート時のネックイン現象を充分に低減することができるため好ましい。一方２５重量％以下であると基材に対する接着性が高いので好ましい。
【００２１】
本発明で用いられる高圧法低密度ポリエチレンは、公知のチューブラー反応機、オートクレーブ反応機等にて、エチレンをラジカル重合開始剤の存在下、高圧の下でラジカル重合されて製造される長鎖分岐を有する分岐の多いポリエチレン樹脂であって、必要に応じ、他の重合性単量体が少量共重合されていてもよい。このような重合性単量体としては、たとえばα−  オレフィン、酢酸ビニル、アクリル酸エステルなどが挙げられる。本発明で用いられる高圧法低密度ポリエチレン（Ａ）としては、具体的には、エチレン単独重合体、エチレン・酢酸ビニル共重合体、エチレン・アクリル酸共重合体、エチレン・メタクリル酸共重合体などが挙げられる。
【００２２】
（Ｅ）直鎖状低密度ポリエチレン
本発明で用いられる直鎖状低密度ポリエチレンは、メルトフローレートＭＦＲ２が１〜５０ｇ／１０分、好ましくは５〜３０ｇ／１０分であり、密度が０．９００〜０．９４０ｇ／ｃｍ３好ましくは０．９１０〜０．９３５ｇ／ｃｍ３である。ＭＦＲ２が５０ｇ／１０分以下であると、ネックインが小さい傾向にあり、一方ＭＦＲ２が１ｇ／１０分以上のものは、ドローダウン性が高いので好ましい。
【００２３】
本発明で用いる直鎖状低密度ポリエチレン中のエチレン含有量は、好ましくは９０〜９９モル％、より好ましくは９５〜９８モル％である。
エチレンと共重合する炭素数３〜２０のα−オレフィンとしては、プロピレン、１−ブテン、１−ペンテン、３−メチル−１−ブテン、４−メチル−１−ペンテン、１−ヘキセン、１−オクテン、１−デセン、１−ドデセン、１−テトラデセン等の炭素数３〜２０のα−オレフィンなどが例示できる。
直鎖状低密度ポリエチレンの具体的なものとしては、エチレン・１−ブテンランダム共重合体、エチレン・４−メチル−１−ペンテンランダム共重合体、エチレン・１−オクテンランダム共重合体などがあげられるが、好ましくは、エチレン・４−メチル−１−ペンテンランダム共重合体である。このような直鎖状低密度ポリエチレン（Ａ）は１種単独で使用することもできるし、２種以上を併用することもできる。
【００２４】
直鎖状低密度ポリエチレンは、チーグラー・ナッタ系触媒、メタロセン系触媒などの公知の触媒の存在下に、モノマーを気相法、バルク法、スラリー法などの公知の重合法により重合させることにより製造することができる。
特にメタロセン系触媒を用いて重合させることにより得られるものが好ましい。
直鎖状低密度ポリエチレンの製造方法については、例えば特開昭６０−３５００７号公報等に記載されている。
上記のような直鎖状低密度ポリエチレンを、本発明に係る接着用変性ポリオレフィン組成物中に含有させることによって、この組成物をラミネート時に用いた際に、ドローダウン性を著しく改良することができるようになる。
【００２５】
このような直鎖状低密度ポリエチレンは、本発明に係る接着用組成物中に、５〜９２重量％好ましくは５〜５０重量％の量で用いられる。
この直鎖状低密度ポリエチレンの量が５重量％以上では、ラミネート時のドローダウン性を充分に改良することができ、一方９２重量％以下では、基材に対する接着性が良好であるので好ましい。
【００２６】
本発明の組成物を得るには、前記（Ａ）エチレン・α−オレフィンランダム共重合体と、（Ｂ）粘着付与剤と、（Ｃ）変性ポリエチレンと、（Ｄ）高圧法低密度ポリエチレンと、（Ｅ）直鎖状低密度ポリエチレンを前記範囲で種々公知の方法、たとえばヘンシェルミキサー、ｖ−ブレンダー、リボンブレンダー、タンブラブレンダーなどで混合する方法、あるいは混合後、一軸押出機、二軸押出機、ニーダー、バンバリーミキサーなどで溶融混練後、造粒あるいは粉砕する方法を採用すればよい。
本発明の組成物には、前記成分に加えて、必要に応じて、耐熱安定剤、耐候安定剤、帯電防止剤、顔料、染料、発錆防止剤などを本発明の目的を損わない範囲で配合しておいてもよい。
【００２７】
本発明の組成物を用いて、積層体を得る方法としては、たとえば、予め成形したＥＶＯＨ、Ｎｙ、ＰＥＴ、ＰＰなどの１軸あるいは２軸延伸フィルムもしくは、Ａｌ箔、Ａｌ蒸着フィルムなどを基材とし、本発明の組成物、および積層体を構成する他の１種もしくは２種以上の樹脂を、それぞれ別個の押出機で溶融し、溶融後、２層もしくは３層以上の構造のダイに別々に供給し、前記基材上に、本発明の組成物が基材側に来るように共押出ラミする方法、あるいは、予め成形した前記基材２層の間に組成物を溶融押出するいわゆるサンドイッチラミネート法などが上げられる。ここで用いられるダイはいわゆるフラットダイで、ブラックボックスを使用したシングル・マニホールド形式、あるいはマルチ・マニホールド形式の何れを用いても良い。
なお本発明に係る接着用変性ポリオレフィン組成物を用いて、基材を積層して積層体を製造する際には、接着剤層は０．００５〜１ｍｍの範囲であることが好ましい。
【００２８】
本発明に用いる基材としては、フィルム形成能を有する任意の重合体あるい紙、アルミニウム箔、セロハンなどを使用することができる。このような重合体としては、たとえば、高密度ポリエチレン、中、低密度ポリエチレン、エチレン・酢酸ビニル共重合体、エチレン・アクリル酸エステル共重合体、アイオノマー、ポリプロピレン、ポリ−１−ブテン、ポリ−４−メチル−１−ペンテンなどのオレフィン共重合体、ポリ塩化ビニル、ポリ塩化ビニリデン、ポリスチレン、ポリアクリレート、ポリアクリロニトリルなどのビニル共重合体、ナイロン６、ナイロン６６、ナイロン７、ナイロン１０、ナイロン１、ナイロン１２、ナイロン６１０、ポリメタキシレンアジパミドなどのポリアミド、ポリエチレンテレフタレート、ポリエチレンテレフタレート／イソフタレート、ポリブチレンテレフタレートなどのポリエステル、ポリビニルアルコール、エチレン・ビニルアルコール共重合体、ポリカーボネートなどを挙げることができる。
これらの基材は目的、被包装物により適宜選択することができる。たとえば、被包装物が腐食しやすい食品の場合には、ポリアミド、ポリ塩化ビニリデン、エチレン・ビニルアルコール共重合体、ポリビニルアルコール、ポリエステルの如く、透明性、剛性、ガス透過抵抗性に優れた樹脂が選択される。菓子や繊維包装などに対しては、透明性、剛性、水透過抵抗性の良好なポリプロピレンなどを外層として選択することができる。また基材が重合体であれば一軸または二軸に延伸されていてもよい。
【００２９】
【発明の効果】
本発明に係る接着用変性ポリオレフィン組成物は、（Ａ）エチレン・α−オレフィンランダム共重合体、（Ｂ）粘着付与剤、（Ｃ）不飽和カルボン酸またはその誘導体でグラフト変性された変性ポリエチレン、（Ｄ）高圧法低密度ポリエチレンに加えて、（Ｅ）特定の直鎖状低密度ポリエチレンを含んでいるので、種々の基材に対して優れた接着性を示すとともに、特に押出ラミネート時のドローダウン性を改良することができる。
【００３０】
【実施例】
以下本発明を実施例による説明するが、本発明はこれら実施例に限定されるものではない。
（実施例１〜２と比較例１）
エチレン・プロピレンランダム共重合体（ＥＰＲ−Ｉ；エチレン含有量８０モル％、ＭＦＲ２＝  １．２ｇ／１０ｍｉｎ、密度０．８８ｇ／ｃｍ３、結晶化度６％）と、無水マレイン酸グラフト高密度ポリエチレン（ＭＡＨ−ＨＤＰＥ；無水マレイン酸グラフト率０．５ｇ／１００ｇポリマー、ＭＦＲ２＝２．４ｇ／１０ｍｉｎ、密度０．８８５ｇ／ｃｍ３）と、脂環族系水添石油樹脂（商品名  アルコンＰ１２５、軟化点１２５℃、臭素価２、荒川化学（株）製）と、高圧法低密度ポリエチレン（ＬＤＰＥ−１；ＭＦＲ２＝９．５ｇ／１０ｍｉｎ、密度０．９１７ｇ／ｃｍ３）と、直鎖状低密度ポリエチレン（ＬＬＤＰＥ−１；ＭＦＲ２＝２０．０ｇ／１０ｍｉｎ、密度０．９１８ｇ／ｃｍ３）とを表１に示すような割合でタンブラーで混合し、２００℃に設定した４０ｍｍφ一軸押出機（ダルメージスクリュー）で混練造粒し、接着用樹脂用組成物を得た。
【００３１】
続いて、クラフト紙が貼着された９μｍ厚のＡｌ箔上に、上記のように得られた接着用樹脂組成物（２０μｍ厚）を下記条件下で押出ラミネートした。
接着用樹脂組成物用：６５ｍｍφ３１０℃、ダイ幅：５００ｍｍ
ドローダウン性：５０ｍ／分から基材引取速度を徐々に上げ、溶融膜が切れる速度を測定した。結果を表１に示す。
また得られた積層体のＡｌ箔層と接着用樹脂組成物層との界面接着力［Ｆａ］ｇ／１５ｍｍ幅を、剥離速度３００ｍｍ／分でＴ型剥離して求めた。
結果を表１に示す。
【００３２】
（比較例２）
実施例１で用いたＬＬＤＰＥ−１の代わりに直鎖状低密度ポリエチレンＬＬＤＰＥ−２（ＭＦＲ２＝０．５ｇ／分、密度０．９１８ｇ／ｃｍ３）を用いて表１に示すような割合で混合した以外は、実施例１と同様に行った。
【００３３】
【表１】
2004238438.tif 000002